ИМПЛАНТИРУЕМЫЙ МАТРИКСНЫЙ МАТЕРИАЛ ДЛЯ РЕГЕНЕРАТИВНОЙ МЕДИЦИНЫ И СПОСОБ ЕГО ПОЛУЧЕНИЯ (ВАРИАНТЫ)

1. Имплантируемый матриксный материал для регенеративной медицины, включающий биосовместимую полимерную смесь из растительного полисахарида и белков внеклеточного матрикса коллагенов I и IV типов, отличающийся тем, что в качестве растительного полисахарида используют пектин со степенью этерификации не более 50%, причем конечные концентрации компонентов в матриксном материале находятся в диапазоне, %:
пектин со степенью этерификации не более 50%
0,5-2,0
коллаген I типа
0,1-1,5
коллаген IV типа
0,01-0,5
2. Имплантируемый матриксный материал по п. 1, отличающийся тем, в качестве коллагена IV типа используют препарат его NC1 - гексамеров.
о
3. Способ получения имплантируемого матриксного материала для регенеративной медицины в форме гидрогеля, заключающийся в смешивании при температуре не выше 5С уксуснокислого раствора коллагена I типа до конечной концентрации 0,1-1,5% с раствором коллагена IV типа до конечной концентрации 0,01-0,1%, затем полученную смесь смешивают с предварительно приготовленным инициатором гелеобразования, включающим раствор хлорида кальция в концентрации, обеспечивающей процесс гелеобразования, нетоксичную буферную систему в количестве, обеспечивающую нейтрализацию смеси и раствор хлорида натрия до физиологической концентрации; после чего вводят раствор пектина со степенью этерификации не выше 50% до конечной концентрации 0,5-2,0% и формируют гель путем повышения температуры смеси до физиологической.
4. Способ по п. 3, отличающийся тем, что в качестве коллагена IV типа используют препарат его NC1 - гексамеров.
5. Способ по п. 3, отличающийся тем, что сформированный гель подвергают лиофильной сушке.
о
6. Способ получения имплантируемого матриксного материала для регенеративной медицины в форме гидрогеля, заключающийся в смешивании при температуре не выше 5С уксуснокислого раствора коллагена I типа до конечной концентрации 0,1-1,5% с раствором коллагена IV типа до конечной концентрации 0,01-0,1%, затем полученную смесь нейтрализуют, стабилизируют нетоксичной буферной системой и добавляют хлорид натрия до физиологической концентрации, после чего прибавляют раствор пектина со степенью этерификации не выше 50% до конечной концентрации 0,5-2,0%, получая жидкую композицию из которой формируют гель.
7. Способ по п. 6, отличающийся тем, что в качестве коллагена IV типа используют препарат его NC1 - гексамеров.
8. Способ по п. 6, отличающийся тем, что формирование геля ведут путем наслаивания на поверхность жидкой композиции раствора инициатора гелеобразования, включающего хлорид кальция в концентрации, обеспечивающей процесс гелеобразования, нетоксичную буферную систему, поддерживающую нейтральный рН и хлорид натрия до физиологической концентрации в матриксном материале, с последующим повышением температуры до физиологической.
9 Способ по п. 8, отличающийся тем, что сформированный гель подвергают лиофильной сушке.
10 Способ по п. 6, отличающийся тем, что формирование геля производят путем введения жидкой композиции непосредственно в область имплантации в организм реципиента.